(57)【要約】  本発明の目的は、金属メッキをしなくても導電性が高く、簡便なプロセスで製造できる導電性粒子及びその製造方法を提供することにある。  本発明は、炭素系導電材料と、バインダー樹脂とから少なくとも構成され、平均粒径が５０μｍ以下の導電性粒子であって、２５℃において、前記導電性粒子の粒径を未加圧時の４０％に圧縮する圧力が１２ＭＰａ以下である導電性粒子に係るものである。【特許請求の範囲】
【請求項１】
炭素系導電材料と、バインダー樹脂とから少なくとも構成され、平均粒径が５０μｍ以下の導電性粒子であって、
２５℃において、前記導電性粒子の粒径を未加圧時の４０％に圧縮する圧力が１２ＭＰａ以下である、導電性粒子。
【請求項２】
炭素系導電材料と、バインダー樹脂とから少なくとも構成され、平均粒径が５０μｍ以下の導電性粒子であって、
前記炭素系導電材料に対する前記バインダー樹脂の質量比が１／９９〜７０／３０である、導電性粒子。
【請求項３】
前記バインダー樹脂は非水溶性弾性樹脂を含有する、請求項１又は２に記載の導電性粒子。
【請求項４】
前記バインダー樹脂は水溶性樹脂をさらに含有する、請求項３記載の導電性粒子。
【請求項５】
前記非水溶性弾性樹脂のガラス転移温度（Ｔｇ）は−３０℃〜１１０℃である、請求項３又は４に記載の導電性粒子。
【請求項６】
前記炭素系導電材料はカーボンブラックである、請求項１〜５のいずれか一項に記載の導電性粒子。
【請求項７】
前記炭素系導電材料はケッチェンブラックである、請求項１〜５のいずれか一項に記載の導電性粒子。
【請求項８】
炭素系導電材料とバインダー樹脂とが媒体中で混合されており、前記炭素系導電材料に対する前記バインダー樹脂の質量比が１／９９〜７０／３０である組成物を噴霧して、前記媒体を揮発させると共に、前記バインダー樹脂で前記炭素系導電材料を接合しつつ造粒する、導電性粒子の製造方法。
【請求項９】
前記導電性粒子の平均粒径は５０μｍ以下である、請求項８に記載の製造方法。
【請求項１０】
前記バインダー樹脂は非水溶性弾性樹脂を含有する、請求項８又は９に記載の製造方法。
【請求項１１】
前記バインダー樹脂は水溶性樹脂をさらに含有する、請求項１０記載の製造方法。
【請求項１２】
前記炭素系導電材料の平均粒径は１０ｎｍ〜７００ｎｍであり、前記非水溶性弾性樹脂の平均粒径は５０ｎｍ〜７００ｎｍである、請求項１０又は１１に記載の製造方法。
【発明の詳細な説明】
【技術分野】
【０００１】
本発明は、導電性粒子及びその製造方法に関する。
【背景技術】
【０００２】
近年の急速な電気製品の高性能化（デジタル化）に伴い、緻密化された電気回路に対してより安定な電力を供給し、消費電力を抑えることが商品設計の大きな課題となっている。これに伴い、装置に内蔵される複数の回路基板上の電極同士を素早く導通させることのできる導電性接続材料が不可欠となる。【０００３】
一般的に、上記のような特性を有する導電性接続材料は、ハンドリング性の向上や導電粉の飛散による回路のショートを防ぐため、バインダー成分中に導電粉を均一に分散させたペースト状やフィルム状の形態として提供される。【０００４】
導電性接続材料に含有させる導電粉としては、適度な弾性率を有する微細なプラスチックビーズに金属をメッキしたものが、一般的に用いられている（特許文献１参照）。
【先行技術文献】
【特許文献】
【０００５】
【特許文献１】特開昭６２−１８８１８４号公報
【発明の概要】
【発明が解決しようとする課題】
【０００６】
しかし、上記導電粉を得るためには、使用するプラスチックビーズの粒度の均一化（分級）が必要なこと、高価な金属（レアメタル等）からなるメッキ材料を使用すること、メッキ廃液処理が必要になること等、多くの要件が求められる。【０００７】
そこで、本発明の目的は、金属メッキをしなくても導電性が高く、簡便なプロセスで製造できる導電性粒子及びその製造方法を提供することにある。
【課題を解決するための手段】
【０００８】
本発明は、炭素系導電材料と、バインダー樹脂とから少なくとも構成され、平均粒径が５０μｍ以下の導電性粒子であって、２５℃において、導電性粒子の粒径を未加圧時の４０％に圧縮する圧力が１２ＭＰａ以下である、導電性粒子を提供する。本発明の導電性粒子は、炭素系導電材料と、炭素系導電材料を接合するバインダー樹脂とから少なくとも構成され、平均粒径が５０μｍ以下の導電性粒子であって、炭素系導電材料に対するバインダー樹脂の質量比が１／９９〜７０／３０である、導電性粒子であり得る。なお、炭素系導電材料に対するバインダー樹脂の質量比が１／９９〜７０／３０であるとは、（バインダーの質量／炭素系導電材料の質量）の比が、１／９９〜７０／３０であることを意味する。【０００９】
このような導電性粒子は、金属メッキをしなくても導電性が高く、簡便なプロセスで製造できるという特徴を有する。【００１０】
上述のフィルム状の導電性接続材料は、回路電極が形成された部材間に、回路電極が対向するようにして装着され、これを加熱・加圧すること（以上を「実装」と呼ぶことがある。）で、フィルム中に分散した導電粉が両回路電極の導通を可能にすると共に、両部材が接合される。この際、導電粉と回路電極との導電性を向上させるため、導電粉の回路電極に対する接触面積を大きくすることが重要なポイントになる。【００１１】
一般的には、導電粉と回路電極との接触面積の拡大は、導電粉の変形により達成される。ここで、接触面積とは回路電極と導電粉の接触している界面の面積を意味するが、導電粉の変形が大きすぎると、導電粉同士が接触する等して安定した導電性が得られない。一方で、導電粉として金属単独粉、黒鉛単独粉等を用いたフィルム状導電性接続材料については、導電粉の弾性率が大きいため、実装作業を行っても導電粉が変形し難く、回路電極との接触面積を拡大することは難しい。フィルム状の導電性接続材料の実装時の圧力を上げて、導電粉の変形を大きくすることも考えられるが、導電粉として金属単独粉を用いた場合は回路基板及び回路電極破壊や変形の危険性があり、導電粉として黒鉛単独粉を用いた場合は黒鉛単独粉の崩れによる導通不良や短絡の可能性があり、好ましくない。【００１２】
本発明の導電性粒子は、このような問題点を解決するものであり、粒子に対して金属メッキ層を設ける必要が無く、安価であるとともに、これを含有する導電性接続材料を電気回路上に装着して、加熱・加圧した際に、十分な回路との接触面積が得られ、導電性が優れる。【００１３】
バインダー樹脂は非水溶性弾性樹脂を含有することが好ましい。非水溶性弾性樹脂はエマルジョン又はラテックス粒子として提供することができることから、導電性粒子の製造の容易性の点から有利である。なお、弾性樹脂とは、動的粘弾性測定による弾性率が１０５〜１０９Ｐａ（好ましくは１０５〜１０８Ｐａ）である樹脂（動的弾性率の測定周波数は例えば１０Ｈｚ）をいい、弾性樹脂はこの弾性率を、室温（２５℃）で示すことが好ましい。【００１４】
バインダー樹脂は水溶性樹脂をさらに含有するようにしてもよい。水溶性樹脂は造粒助剤として機能し得ることから、導電性粒子の製造がより容易となり、変形に対する追随性に優れ、より導電性が高い導電性粒子が得られる。【００１５】
非水溶性弾性樹脂としては、ガラス転移温度（Ｔｇ）が−３０℃〜１１０℃の樹脂が有用である。Ｔｇがこのような温度範囲にあることで、実装時の変形に対する追随が容易となり、導電性接続材料に配合したときに、高い導電性を確保できる。なお、Ｔｇは、溶媒を乾燥した自立フィルムを作成し、所定の大きさに裁断した試料を、示差走査熱量計（ＤＳＣ）を用いて、開始温度−１００℃、昇温速度１０℃／分の条件で測定することができる。【００１６】
炭素系導電材料はカーボンブラックが好ましい。カーボンブラックを用いることでレアメタルによる金属メッキを行わなくても良好な導通を図ることが可能になる。特に、ケッチェンブラックは中空構造を有し、炭素系導電材料として特に導電性が高いため有用である。【００１７】
本発明はまた、炭素系導電材料とバインダー樹脂とが媒体中で混合されており、炭素系導電材料に対するバインダー樹脂の質量比が１／９９〜７０／３０である組成物を噴霧して、媒体を揮発させると共に、バインダー樹脂で炭素系導電材料を接合しつつ造粒する、導電性粒子の製造方法を提供する。【００１８】
この製造方法によれば、噴霧されて粒子状になった状態で、炭素系導電材料がバインダー樹脂で接合されることから、上述した特性を有した導電性粒子を容易に製造できる。【００１９】
この場合、製造される導電性粒子の平均粒径は５０μｍ以下であることが好ましい。また、上述した理由から、バインダー樹脂が非水溶性弾性樹脂を含有すること、また水溶性樹脂をさらに含有することが好ましい。【００２０】
炭素系導電材料の平均粒径は１０ｎｍ〜７００ｎｍであり、非水溶性弾性樹脂の平均粒径は５０ｎｍ〜７００ｎｍであると、平均粒径が５０μｍ以下であり且つ上記特性を有する導電性粒子を容易に製造することができる。ここで、平均粒径は、レーザー回折・散乱法によって求めた粒度分布における積算値５０％での粒径（メディアン径Ｄ５０）を意味する。
【発明の効果】
【００２１】
本発明によれば、金属メッキをしなくても導電性が高く、簡便なプロセスで製造できる導電性粒子及びその製造方法を提供することが可能になる。
【図面の簡単な説明】
【００２２】
【図１】実施例１の導電性粒子の走査型電子顕微鏡写真である。
【図２】実施例１の導電性粒子の走査型電子顕微鏡写真である。
【図３】実施例２の導電性粒子の走査型電子顕微鏡写真である。
【図４】比較例１の導電性粒子の走査型電子顕微鏡写真である。
【図５】導電性粒子の粒子径の変位量と圧力の関係を示すグラフである。
【発明を実施するための形態】
【００２３】
実施形態に係る導電性粒子は、炭素系導電材料と、炭素系導電材料を接合するバインダー樹脂とから少なくとも構成されている。
【００２４】
導電性粒子を構成する炭素系導電材料は、導電性を有する炭素粒子であり、その平均粒径（一次粒子径）は、１０〜７００ｎｍが好ましく、２０〜４００ｎｍがより好ましく、３０〜１００ｎｍが特に好ましい。
【００２５】
炭素系導電材料としては、カーボンブラックが有用である。カーボンブラックとしては、いずれの製造法のものも採用でき、ケッチェンブラック、ファーネスブラック、チャンネルブラック、アセチレンブラック、サーマルブラック等が適用可能である。カーボンブラックとしては、コスト、バインダー樹脂との造粒・複合性（粒径コントロール等）及び環境・安全性の観点から、水中に均一に分散したものを使用することが好ましい。水には分散剤が添加されていてもよい。
【００２６】
導電性・使用量・他材との混合性などを考慮すると、炭素系導電材料としては、比表面積が大きく中空シェル状の構造を有するケッチェンブラックが特に好ましい。ケッチェンブラックの性状としては、分散剤を含む水中に分散した、平均粒径（二次粒子径）が１００〜６００ｎｍのケッチェンブラックが好ましく、１００〜４００ｎｍのケッチェンブラックがより好ましい。このようなケッチェンブラックとしては、例えば、ライオンペーストＷ−３１０Ａ、ライオンペーストＷ−３１１Ｎ、ライオンペーストＷ−３５６Ａ、ライオンペーストＷ−３７６Ｒ、ライオンペーストＷ−３７０Ｃ（以上、ライオン株式会社製、商品名）などが使用できる。
【００２７】
炭素系導電材料の含有量は、バインダー樹脂との質量総量に対し、３０〜９９質量％の範囲が好ましく、３５〜９５質量％の範囲がより好ましく、５０〜９５質量％が更に好ましく、５０〜９０質量％が特に好ましく、７０〜９０質量％が最も好ましい。すなわち、炭素系導電材料に対するバインダー樹脂の質量比は、１／９９〜７０／３０が好ましく、５／９５〜６５／３５がより好ましく、５／９５〜５０／５０が更に好ましく、１０／９０〜５０／５０が特に好ましく、１０／９０〜３０／７０が最も好ましい。
【００２８】
炭素系導電材料の含有量が９９質量％以下にすることにより、含有するバインダー樹脂が炭素系導電材料を接合する効果を高めることができ、複合化による導電性粒子のμｍサイズの造粒が容易となる。また、炭素系導電材料の量が３０質量％以上とすることで、得られる導電性粒子の導電性の低下を防止できる。
【００２９】
導電性粒子を構成する他の必須成分であるバインダー樹脂は、炭素系導電材料を接合する機能を有する。
【００３０】
バインダー樹脂は、このような機能を有するものであればその種類は問わないが、非水溶性弾性樹脂を少なくとも含有することが好ましい。非水溶性弾性樹脂は、ラテックスの形態、すなわち水に分散されたゴム粒子の形態で提供されるものが好適である。ゴム粒子は、典型的には５０〜７００ｎｍ（好ましくは７０〜５００ｎｍ）の平均粒径を有しており、分散剤と共に水に分散されていてもよい。
【００３１】
ゴム粒子を構成するゴム成分としては、例えば、スチレン・ブタジエン系ゴム、ポリブタジエン系ゴム、アクリロニトリル・ブタジエン系ゴム等が挙げられる。これらのゴム粒子は、１種類のみ又は２種類以上を混合して用いることができる。なお、ゴム成分としては、カルボキシル基等で変性されたものも採用でき、このようなゴム成分は親水性、混合性、密着性等に優れる。
【００３２】
ゴム粒子は、単層構造のものでも多層構造（コアシェル構造等）のものでもよい。また、中空構造のものも採用可能である。
【００３３】
非水溶性弾性樹脂として、ガラス転移温度（Ｔｇ）が低いゴム粒子を選択することにより、弾性率の小さい（柔らかい）導電性複合粒子を設計することができ、Ｔｇが高いゴム粒子を選択すると、弾性率の大きい（固い）導電性複合粒子を設計することができる。また、Ｔｇの異なるゴム粒子をブレンドすることにより、所望の弾性率を有する導電性複合粒子を調整することもできる。
【００３４】
適度な弾性率を有する導電性複合粒子を設計する観点からは、ゴム成分のＴｇは、−３０〜１１０℃であることが好ましく、０℃〜１１０℃であることがより好ましく、１０℃〜１１０℃であることが特に好ましい。
【００３５】
多層構造のゴム粒子や、複数のゴム粒子の混合物の場合、Ｔｇが複数生じる場合があるが、そのような場合は、いずれかのＴｇが上記範囲内に入っていればよい。
【００３６】
ゴム粒子を２種類以上ブレンドして使用する場合において、例えば、弾性率を大きく（固く）し、更に、粒径を大きくしたい場合、高Ｔｇのゴム粒子と低Ｔｇのゴム粒子をブレンドして、機能を分担させ、高Ｔｇゴム粒子により弾性率を大きくし、タック性の大きい低Ｔｇのゴム粒子により粒径を大きくすることもできる。
【００３７】
導電性粒子の機能性を十分に発揮させる上では、安定した所定の粒径の粒子を作製することが必要であり、そのためには、使用するラテックスにおけるゴム粒子の初期粒径の選択は重要となる。このような観点から、ラテックスとしては、例えば、Ｎｉｐｏｌ  ＬＸ４３０（含有ゴム粒子平均粒径：１５０ｎｍ、Ｔｇ：１２℃）、Ｎｉｐｏｌ  ＬＸ４３３Ｃ（含有ゴム粒子平均粒径：１００ｎｍ、Ｔｇ：５０℃）、Ｎｉｐｏｌ  ２５０７Ｈ（含有ゴム平均粒径：２５０ｎｍ、Ｔｇ：５８℃）、Ｎｉｐｏｌ  ＬＸ３０３Ａ（含有ゴム平均粒径：１６０ｎｍ、Ｔｇ：１００℃）、Ｎｉｐｏｌ  ＬＸ４１６（含有ゴム平均粒径：１１０ｎｍ、Ｔｇ：５０℃）、Ｎｉｐｏｌ  ＰＨＴ  ８０５２（含有ゴム平均粒径：３２０ｎｍ、２層構造粒子（コア部Ｔｇ：１００℃、シェル部Ｔｇ：０℃）（以上、日本ゼオン株式会社製、商品名）等を用いることが好適である。なお、上記のゴム平均粒径は、レーザー回折・散乱法によって測定することが困難な場合は、走査型プローブ顕微鏡により観察した範囲内における算術平均としたものとする。
【００３８】
上述のように、炭素系導電材料に対するバインダー樹脂の質量比は、１／９９〜７０／３０が好ましく、５／９５〜６５／３５がより好ましく、５／９５〜５０／５０が更に好ましく、１０／９０〜５０／５０が特に好ましく、１０／９０〜３０／７０が最も好ましい。
【００３９】
バインダー樹脂の含有量を、バインダー樹脂と炭素系導電材料の総量の１質量％以上とすることで、炭素系導電材料を接合するため十分な含有量となり、バインダー樹脂同士及びバインダー樹脂と導電性粒子との接触数が少なくなることが防止され、目的とする粒径（μｍ）の導電性粒子を得やすくなる。また、バインダー樹脂の含有量を上記総量の７０質量％以下にすることで、導電性ではないバインダー樹脂成分が増加することが防止され、導電性粒子の導電性を高く保つことができ、導電性粒子同士の凝集が防止され、微粒子としての機能の発現が良好になる。
【００４０】
上述したバインダー樹脂は、非水溶性弾性樹脂の他、水溶性樹脂をさらに含有していてもよい。水溶性樹脂は、導電性粒子を製造するに当り、造粒助剤として機能させることができる。
【００４１】
すなわち、導電性粒子の弾性をより大きく（固く）したい場合、上述した高Ｔｇゴム粒子と低Ｔｇゴム粒子とのブレンドでは、高弾性化とμｍサイズ粒子の造粒の両立に限界が生じる。この場合、第３成分として水に溶解が可能な水溶性樹脂を造粒助剤として配合することが可能である。これにより、タック性の乏しい高Ｔｇゴム粒子同士、導電性粒子同士又は高Ｔｇゴム粒子と導電性粒子の造粒が可能になり、高弾性化とμｍサイズの粒子化が可能となる。水溶性樹脂としては、分子量によって弾性率の調整が可能なポリビニルアルコール等を用いることが好適である。
【００４２】
導電性粒子は、上述した炭素系導電材料とバインダー樹脂を必須成分とするが、導電性粒子の機能を阻害しない限りにおいて、これら以外に、金属粉を含有させることもできる。また、高温高湿での耐久性を向上させる観点から、前記導電性粒子を金属メッキすることもできる。
【００４３】
導電性粒子の平均粒径は、５０μｍ以下である。回路電極の接続材料へ適用することを考慮した場合、導電性粒子の平均粒径は１〜２０μｍが好ましく、２〜１５μｍがより好ましく、３〜１０μｍが特に好ましい。
【００４４】
導電性粒子としては、２５℃において、４０％変位する圧力（導電性粒子の粒径を未加圧時の４０％に圧縮する圧力）が１２ＭＰａ以下であるが、例えば、回路電極と導電粉の接触している界面の面積を効率良く大きくできる観点からは、１０ＭＰａ以下がより好ましく、９ＭＰａ以下が特に好ましい。４０％変位する圧力の下限は特に制限はないが、実用的な観点から１ＭＰａ以上が好ましく、２ＭＰａ以上がより好ましく、３ＭＰａ以上が特に好ましい。また、例えば、回路電極と導電粉の接触している界面の面積が大きくなり過ぎることによる導電性粒子同士の接触を抑制できる観点からは、５０％変位する圧力が１３ＭＰａ以上であることが好ましく、１５ＭＰａ以上であることがより好ましく、１６ＭＰａ以上であることが特に好ましい。５０％変位する圧力の上限は特に制限はないが、実用的な観点から１００ＭＰａ以下である。ここで、４０％変位とは、粒径ａμｍの導電性粒子に一方向から圧力を加えた時の圧力方向の径をｂμｍとした時、｛（ａ−ｂ）／ａ｝×１００＝４０であることを意味し、５０％変位とは、｛（ａ−ｂ）／ａ｝×１００＝５０であることを意味する。また、前記導電性粒子は、５０％変位においても粒子形状が維持されていることが好ましい。
【００４５】
上記圧力と変位量の関係は、例えば、株式会社島津製作所社製の微小圧縮試験機であるＭＣＴシリーズ等で測定することができる。
【００４６】
導電性粒子は、炭素系導電材料とバインダー樹脂（非水溶性弾性樹脂を含有することが好ましく、造粒助剤としての水溶性樹脂を含有していてもよい）とを均一に混合し、バインダー樹脂で炭素系導電材料を接合して粒子化することにより得ることができる。
【００４７】
混合の方法としては、一般的な回転混合羽根を有する攪拌機にて上記成分を混合する方法や、超音波にて振動させ混合する方法又は攪拌混合と超音波振動を同時に行う方法等がある。使用成分が均一に混合したかどうかの判断は、例えば、混合物の粘度の測定（数箇所採取測定）や電子顕微鏡による観察、又は加熱による水分除去にて残る固形分量（数箇所採取測定）等で判断できる。
【００４８】
導電性粒子の製造は、噴霧材料を乾燥し、熱的に複合、造粒させる装置で行なうことが好ましい。特に、液状混合物噴霧装置、噴霧物乾燥装置及び乾燥物回収装置を有した装置を使用して行なうことが、安価で安定な製造が可能であることから効果的である。
【００４９】
具体的には、炭素系導電材料とバインダー樹脂とが媒体中で混合された組成物（バインダー樹脂に対する炭素系導電材料の質量比が１／９９〜７０／３０）を噴霧して、媒体を揮発させると共に、バインダー樹脂で炭素系導電材料を接合しつつ造粒する方法が採用できる。
【００５０】
炭素系導電材料とバインダー樹脂とが存在する媒体としては、水、アルコール（炭素数１〜３の低級アルコールなど）、非アルコール系有機溶媒などが挙げられるが、炭素系導電材料が水分散物として提供可能であり、バインダー樹脂も水に分散されたラテックスとして提供可能であることから、媒体は水であることが好ましい。
【００５１】
上記組成物の噴霧及び上記媒体の揮発を効率的に行なうために、組成物が吐出される孔と圧搾空気が吐出される孔とを有するノズルを用い、１００〜２００℃に保たれた乾燥室に向けて、組成物及び圧搾空気を同時に吐出することが好適である。
【００５２】
なお、得られた導電性粒子に更なる耐熱性や強度を付与したい場合、得られた導電性粒子を熱処理する手段を実施してもよい。熱処理は、加熱炉を使用し炉内温度１００℃〜１５０℃で１時間程度処理を行うことで実施できる。このようにすることで、造粒時にゴムの架橋成分が未処理で残存したとしても、架橋を進めることができる。
【００５３】
より均一な粒度が要求される場合、得られた導電性粒子を分級することができる。分級の方法としては、例えば、サイクロン分級等が挙げられる。
【００５４】
なお、導電性粒子の２５℃における導電率は、１Ｓ／ｃｍ以上であることが好ましく、５Ｓ／ｃｍ以上であることがより好ましく、２０Ｓ／ｃｍ以上であることが特に好ましく、３０Ｓ／ｃｍ以上であることが最も好ましい。導電率の上限は高いほど良いが、炭素系導電材料の導電率を考慮すると、１０００Ｓ／ｃｍ以下である。
【００５５】
上記導電性粒子の２５℃における導電率は、例えば、粉体抵抗測定装置により、粉体専用プローブ（４探針、リング電極）を用いて、任意の圧力下で粉体の体積抵抗率を測定することで算出できる。
【実施例】
【００５６】
以下、本発明を実施例に基づいて詳細に説明するが、本発明はこれに限定されるものではない。【００５７】
（実施例１）
（１）導電性粒子用材料の調製
ゴム粒子として、日本ゼオン株式会社製ラテックスゴム、商品名：Ｎｉｐｏｌ  ＬＸ４３０（スチレン・ブタジエンゴム、平均粒径：１５０ｎｍ、Ｔｇ：１２℃、ゴム固形分：４８％）：１００ｇ（ゴム成分：４８ｇ）及び炭素系導電材料として、ライオン株式会社製水分散系ケッチェンブラック、商品名：ライオンペーストＷ−３１１Ｎ（一次粒子径：４０ｎｍ、水分散粒子径：４００ｎｍ以下、ケッチェンブラク含有量８．１％）：１７７０ｇ（ケッチエンブラック量１４３．４ｇ）を秤量（ゴム固形分量／ケッチェンブラック量の比率が質量換算で２５／７５）し、更に純水３００ｇを追加した。
得られた配合物を、攪拌羽根をセットしたモータで１時間攪拌混合し（室温：２５℃）、水分散型の導電性粒子用材料を作製した。【００５８】
（２）導電性粒子の製造
スプレードライヤー装置（大川原化工機株式会社製、商品名：ＮＬ−５）を使用し、噴霧エア圧力：０．２ＭＰａ、乾燥装置入り口温度：２００℃、出口温度：９０℃、材料処理量：２．３ｋｇ／ｈの条件にて、上記（１）で調整した水分散型の導電性粒子用材料を噴霧し、導電性粒子を得た。【００５９】
（３）導電性測定
粉体抵抗測定装置（株式会社三菱化学アナリテック製、商品名：ＭＣＰ−ＰＤ５１型）を使用し、測定開始レンジ：１０−３Ω、印加電圧リミッタ：９０Ｖ、使用プローブ：四探針プローブ、電極間隔：３．０ｍｍ、電極半径：０．７ｍｍ、試料半径：１０．０ｍｍ、試料質量：０．９ｇ、測定圧力：３７．５ＭＰａの測定条件にて、上記（２）で作製した導電性粒子の２５℃における導電性（導電率、体積抵抗率）を測定した。【００６０】
（４）導電性粒子の形状及び粒度分布
形状観察：走査型電子顕微鏡（株式会社日立製作所製、商品名：Ｓ−４５００）を使用し、上記（２）で作製した導電性粒子の形状を観察した。
粒度分布：レーザー回折式粒度分布測定装置（株式会社島津製作所製、商品名：ＳＡＬＤ−３０００Ｊ）を使用し、上記（２）で作製した導電性粒子の粒度分布を測定し、メディアン径Ｄ５０を平均粒径とした。図１及び図２に、本実施例にて作製した導電性粒子の走査型電子顕微鏡写真を示した。図１は、導電性粒子の外観を示し、μｍサイズの球状の複合粒子が得られたことを確認できた。図２は、導電性粒子の断面を示し、ｎｍサイズの粒子が複合、造粒されていることを確認できた。【００６１】
（５）圧縮実験
微小圧縮試験機（株式会社島津製作所、商品名：ＭＣＴ−２１１)を使用し、測定温度２５℃、導電性粒子径６μmを５個抽出し、それぞれについて試験力０．１（ｍＮ）にて測定を行い、粒子径の１０％、２０％、３０％、４０％、５０％変位（圧縮）時の圧力（荷重）の平均値を求めた。上記５個の粒子のそれぞれの変位量と圧力の関係を図５に示す。【００６２】
（実施例２）
（１）導電性粒子用材料の調製
ラテックスゴム（Ｎｉｐｏｌ  ＬＸ４３０）を２００ｇにし、水分散系ケッチェンブラック（ライオンペーストＷ−３１１Ｎ）を１１８０ｇ（ゴム固形分量/ケッチェンブラック量の比率が質量換算で５０/５０）にした以外は、実施例１（１）と同様の方法・条件にて導電性粒子用材料を作製した。
（２）導電性粒子の製造
実施例１（２）と同じ装置及び条件にて導電性粒子を得た。
（３）導電性測定
実施例１（３）と同じ装置及び条件にて導電性粒子の導電性（導電率、体積抵抗率）を測定した。図３に、本実施例にて作製した導電性粒子の外観の走査型電子顕微鏡写真を示した。μｍサイズの球状の複合粒子が得られたことを確認できた。
（４）圧縮試験
実施例１（５）と同様にして圧縮実験を行った。【００６３】
（実施例３）
（１）導電性粒子用材料の調製
ラテックスゴム（Ｎｉｐｏｌ  ＬＸ４１６（含有ゴム粒子平均粒径：１１０ｎｍ、Ｔｇ：５０℃、ゴム固形分４８％））にした以外は、実施例１（１）と同様の方法・条件にて導電性粒子用材料を作製した。
（２）導電性粒子の製造
実施例１（２）と同じ装置及び条件にて導電性粒子を得た。
（３）導電性測定
実施例１（３）と同じ装置及び条件にて導電性粒子の導電性（導電率、体積抵抗率）を測定した。
（４）圧縮試験
実施例１（５）と同様にして圧縮実験を行った。【００６４】
（実施例４）
（１）導電性粒子用材料の調製
ラテックスゴム（Ｎｉｐｏｌ  ＬＸ４１６）を２５．２ｇ及びラテックスゴム（Ｎｉｐｏｌ  ＬＸ３０３Ａ（ポリスチレン系含有ゴム粒子平均粒径：１００ｎｍ、Ｔｇ：１００℃、ゴム固形分５０％））を２５ｇ使用し、ライオンペーストＷ−３１１Ｎを１８６０ｇ（ゴム固形分量比率５０／５０及びゴム固形分量／ケッチェンブラック量の比率が質量換算で２５／７５）にした以外は、実施例１（１）と同じ装置及び条件にて導電性粒子用材料を得た。
（２）導電性粒子の製造
実施例１（２）と同じ装置及び条件にて導電性粒子を得た。
（３）導電性測定
実施例１（３）と同じ装置及び条件にて導電性粒子の導電性（導電率、体積抵抗率）を測定した。
（４）圧縮試験
実施例１（５）と同様にして圧縮実験を行った。【００６５】
（実施例５）
（１）導電性粒子用材料の調製
ラテックスゴム（Ｎｉｐｏｌ  ＰＨＴ８０４９  スチレン・アクリロニトリル系ゴム（含有ゴム粒子平均粒径：１１０ｎｍ、Ｔｇ：１１０℃、ゴム固形分４６％））１０８．５ｇ、ライオンペーストＷ−３１１Ｎを１８５０ｇ（ゴム固形分量／ケッチェンブラック量の比率が質量換算で２５／７５）にした以外は、  実施例１（１）と同じ装置及び条件にて導電性粒子用材料を得た。
（２）導電性粒子の製造
実施例１（２）と同じ装置及び条件にて導電性粒子を得た。
（３）導電性測定
実施例１（３）と同じ装置及び条件にて導電性粒子の導電性（導電率、体積抵抗率）を測定した。
（４）圧縮試験
実施例１（５）と同様にして圧縮実験を行った。【００６６】
（実施例６）
（１）導電性粒子用材料の調製
ラテックスゴム（Ｎｉｐｏｌ  ８０５２スチレン・ブタジエン系２重構造（コア／シェル）ゴム（含有ゴム粒子平均粒径：３２０ｎｍ、Ｔｇ(コア部)１００℃、（シェル部）０℃  ゴム固形分５０％）１００ｇ、ライオンペーストＷ−３１１Ｎを１８５０ｇ（ゴム固形分量／ケッチェンブラック量の比率が質量換算で２５／７５）にした以外は、実施例１（１）と同じ装置及び条件にて導電性粒子用材料を得た。
（２）導電性粒子の製造
実施例１（２）と同じ装置及び条件にて導電性粒子を得た。
（３）導電性測定
実施例１（３）と同じ装置及び条件にて導電性粒子の導電性（導電率、体積抵抗率）を測定した。
（４）圧縮試験
実施例１（５）と同様にして圧縮実験を行った。【００６７】
（実施例７）
（１）導電性粒子用材料の調製
ラテックスゴム（Ｎｉｐｏｌ  ＬＸ４３０）を５３ｇ使用し（ゴム固形分量／ケッチェンブラック量の比率が質量換算で１５／８５）にした以外は、実施例１（１）と同じ装置及び条件にて導電性粒子用材料を得た。
（２）導電性粒子の製造
実施例１（２）と同じ装置及び条件にて導電性粒子を得た。
（３）導電性測定
実施例１（３）と同じ装置及び条件にて導電性粒子の導電性（導電率、体積抵抗率）を測定した。
（４）圧縮試験
実施例１（５）と同様にして圧縮実験を行った。【００６８】
（比較例１）
（１）導電性粒子用材料の調製
ラテックスゴム（Ｎｉｐｏｌ  ＬＸ４３０）を３０５ｇにし、水分散系ケッチェンブラック（ライオンペーストＷ−３１１Ｎ）を３２１ｇ（ゴム固形分量／ケッチェンブラック量の比率が質量換算で８５／１５）にした以外は、実施例１（１）と同様の方法・条件にて導電性粒子用材料を作製した。
（２）導電性粒子の製造
実施例１（２）と同じ装置及び条件にて導電性粒子を得た。
（３）導電性測定
実施例１（３）と同じ装置及び条件にて導電性粒子の導電性（導電率、体積抵抗率）を測定した。
図４に、本比較例にて作製した導電性粒子の外観の走査型電子顕微鏡写真を示した。粒子同士の凝集が認められた。また、良好な粒子が得られなかったため、実施例１（５）と同様の圧縮実験は行わなかった。【００６９】
表１に、実施例１〜６及び比較例１の評価結果を示した。
【表１】
2012060385.tif 000002
【００７０】
実施例の導電性粒子は、ｎｍサイズのゴム粒子と炭素系導電材料を複合化した、μｍサイズの球状の粒子であり、導電性に優れ、また小さい圧力で良好な変位量を示し、５０％変位においても粒子形状が維持されていることが確認された。それに対し、比較例では、得られた粒子同士が凝集し、微粒子としての機能の発現が困難であることが確認され、また、導電性も著しく低くなった。
【図５】
2012060385.tif 000003
【図１】
2012060385.tif 000004
【図２】
2012060385.tif 000005
【図３】
2012060385.tif 000006
【図４】
2012060385.tif 000007
【国際調査報告】
2012060385.tif 000008
2012060385.tif 000009
2012060385.tif 000010
2012060385.tif 000011